ГЕТЕРОГЕННАЯ СМЕСЬ ПОЛИМЕРОВ И СПОСОБ УВЕЛИЧЕНИЯ СОДЕРЖАНИЯ НАПОЛНИТЕЛЯ В ЛИСТЕ БУМАГИ ИЛИ КАРТОНА С ЕЕ ИСПОЛЬЗОВАНИЕМ (ВАРИАНТЫ)

1. Способ изготовления гетерогенной смеси полимеров, включающий
(a) введение в ненейтральный раствор первой порции инициатора полимеризации и одного или нескольких анионных или катионных мономеров, причем мономеры несут один и тот же заряд;
(b) введение в раствор второй порции инициатора полимеризации и одного или нескольких неионных мономеров;
(c) введение третьей порции инициатора полимеризации и одного или нескольких ионных мономеров, заряд которых противоположен заряду мономеров из (а);
(d) постепенное введение четвертой порции инициатора полимеризации для реакции любого оставшегося мономера с образованием гетерогенной смеси полимеров; и
(с) при необходимости нейтрализацию полученной гетерогенной смеси полимеров.
2. Способ по п.1, в котором
(a) анионные мономеры выбирают из группы, состоящей из: (1) акриловой кислоты, (2) метакриловой кислоты, (3) стиролсульфокислоты, (4) винилсульфокислоты, (5) акриламидо метилпропансульфокислоты и (6) их смесей;
(b) катионные мономеры выбирают из группы, которая включает: (1) диаллилдиметиламмоний хлорид, (2) акрилоилэтил триметиламмоний хлорид, (3) метакрилоилэтилтриметиламмоний хлорид, (4) акрилоилэтилтриметиламмоний сульфат, (5) метакрилоил этилтриметиламмоний сульфат, (6) акриламидопропилтриметиламмоний хлорид, (7) метакриламидопропилтриметиламмоний хлорид, (8) некватернизованные формы (2)-(7), (9) винилформамид (впоследствии гидролизуемый в виниламин) и (10) их смеси, и
(c) неионные мономеры выбирают из группы, состоящей из: (1) акриламида, (2) метакриламида,.(3) N-алкилакриламида, (4) винилформамида и (5) их смесей.
3. Способ по п.1, в котором инициатор полимеризации является водорастворимым азо-инициатором.
4. Способ по п.1, в котором раствор содержит примерно 10-30 мол.% анионных мономеров, примерно 40-80 мол.% неионных мономеров и примерно 10-30 мол.% катионных мономеров.
5. Гетерогенная смесь полимеров, содержащая:
(a) один или несколько анионных полимеров, полученных из мономеров, которые выбирают из группы, состоящей из: (1) акриловой кислоты, (2) метакриловой кислоты, (3) стиролсульфокислоты, (4) винилсульфокислоты, (5) акриламидометилпропансульфокислоты и (6) их смесей;
(b) один или несколько катионных полимеров, полученных из мономеров, которые выбирают из группы, включающей: (1) диаллилдиметиламмоний хлорид, (2) акрилоилэтилтриметиламмоний хлорид, (3) метакрилоилэтилтриметиламмоний хлорид, (4) акрилоил этилтриметиламмоний сульфат, (5) метакрилоилэтилтриметиламмоний сульфат, (6) акриламидопропилтриметиламмоний хлорид, (7) метакриламидопропилтриметиламмоний хлорид, (8) некватернизованные формы (2)-(7), (9) винилформамид (впоследствии гидролизуемый в виниламин) и (10) их смеси;
(c) один или несколько неионных полимеров, полученных из мономеров, которые выбирают из группы, состоящей из: (1) акриламида, (2) метакриламида, (3) N-алкилакриламида, (4) винилформамида и (5) их смесей.
6. Гетерогенная смесь полимеров по п.5, содержащая также:
(d) один или несколько сополимеров по меньшей мере одного анионного мономера и по меньшей мере одного неионного мономера, и
(e) один или несколько сополимеров, содержащих по меньшей мере один катионный мономер и по меньшей мере один неионный мономер.
7. Гетерогенная смесь полимеров по п.6, содержащая также:
(f) один или несколько терполимеров, содержащих по меньшей мере один анионный мономер, по меньшей мере один катионный мономер и по меньшей мере один неионный мономер.
8. Способ увеличения содержания наполнителя в листе бумаги или картона, включающий:
(a) объединение гетерогенной смеси полимеров по п.5 с наполнителем - осажденным карбонатом кальция - с образованием смеси;
(b) объединение смеси с суспензией целлюлозы; и
(c) обработку полученной смеси суспензии целлюлозы с образованием листа бумаги или картона.
9. Способ по п.8, в котором наполнитель - осажденный карбонат кальция - выбирают из группы, состоящей из: (1) кристаллов кластерного игольчатого арагонита, (2) кристаллов кластерного скаленоэдрического кальцита или (3) их смеси.
10. Способ по п.8, в котором наполнитель - осажденный карбонат кальция - состоит из частиц со средним диаметром примерно 2-4 мкм.
11. Способ увеличения содержания наполнителя в листе бумаги или картона, включающий:
(a) объединение либо (i) гетерогенной смеси полимеров по п.5, либо (ii) наполнителя - осажденного карбоната кальция - с суспензией целлюлозы с образованием смеси;
(b) объединение оставшегося компонента (i) или (ii) со стадии (а) со смесью суспензии целлюлозы; и
(c) обработку полученной смеси суспензии целлюлозы с образованием листа бумаги или картона.
12. Способ по п.11, в котором наполнитель - осажденный карбонат кальция - выбирают из группы, состоящей из: (1) кристаллов кластерного игольчатого арагонита, (2) кристаллов кластерного скаленоэдрического кальцита и (3) их смесей.
13. Способ по п.11, в котором наполнитель - осажденный карбонат кальция - содержит частицы со средним диаметром примерно 2-4 мкм.
14. Способ увеличения содержания наполнителя в листе бумаги или картона, включающий:
(d) объединение гетерогенной смеси полимеров по п.6 с наполнителем - осажденным карбонатом кальция - с образованием смеси;
(e) объединение смеси с суспензией целлюлозы; и
(f) обработку полученной смеси суспензии целлюлозы с образованием листа бумаги или картона.
15. Способ по п.14, в котором наполнитель - осажденный карбонат кальция - выбирают из группы, состоящей из: (1) кристаллов кластерного игольчатого арагонита, (2) кристаллов кластерного скаленоэдрического кальцита и (3) их смесей.
16. Способ по п.14, в котором наполнитель - осажденный карбонат кальция - содержит частицы со средним диаметром примерно 2-4 мкм.
17. Способ увеличения содержания наполнителя в листе бумаги или картона, включающий:
(a), объединение либо (i) гетерогенной смеси полимеров по п.6, либо (ii) наполнителя - осажденного карбоната кальция - с суспензией целлюлозы с образованием смеси;
(b) объединение оставшегося компонента (i) или (ii) со стадии (а) со смесью суспензии целлюлозы; и
(c) обработку полученной смеси суспензии целлюлозы с образованием листа бумаги или картона.
18. Способ по п.17, в котором наполнитель - осажденный карбонат кальция - выбирают из группы, состоящей из: (1) кристаллов кластерного игольчатого арагонита, (2) кристаллов кластерного скаленоэдрического кальцита и (3) их смесей.
19. Способ по п.18, в котором наполнитель - осажденный карбонат кальция - содержит частицы со средним диаметром примерно 2-4 мкм.
20. Способ увеличения содержания наполнителя в листе бумаги или картона, включающий:
(a) объединение смеси полидиаллилдиметиламмоний хлорид/акриламид/акрилатного сополимера с наполнителем осажденным карбонатом кальция;
(b) объединение полученной смеси со стадии (а) с суспензией целлюлозы; и
(c) обработку полученной смеси суспензии целлюлозы с образованием листа бумаги или картона.
21. Способ по п.20, в котором наполнитель - осажденный карбонат кальция - выбирают из группы, состоящей из: (1) кристаллов кластерного игольчатого арагонита, (2) кристаллов кластерного скаленоэдрического кальцита и (3) их смесей.
22. Способ по п.20, в котором наполнитель - осажденный карбонат кальция - содержит частицы со средним диаметром примерно 2-4 мкм.
23. Способ увеличения содержания наполнителя в листе бумаги или картона путем:
(a) объединения либо (i) смеси полидиаллилдиметиламмоний хлорид/акриламида/акрилатного сополимера, либо (ii) наполнителя - осажденного карбоната кальция - с суспензией целлюлозы;
(b) объединения оставшихся компонентов (i) или (ii) со стадии (а) со смесью суспензии целлюлозы; и
(c) обработку полученной смеси суспензии целлюлозы с образованием листа бумаги или картона.
24. Способ по п.23, в котором наполнитель - осажденный карбонат кальция - выбирают из группы, состоящей из: (1) кристаллов кластерного игольчатого арагонита, (2) кристаллов кластерного скаленоэдрического кальцита и (3) их смесей.
25. Способ по п.18, в котором наполнитель - осажденный карбонат кальция - содержит частицы со средним диаметром примерно 2-4 мкм.